(57)【特許請求の範囲】
【請求項１】
重量平均分子量が８００万〜９８０万のアクリル酸エステル系重合体からなるアクリルゴムであって、前記アクリル酸エステル系重合体が、一般式（Ｉ）
【化１】
0003615754.tif 000012
（式中、Ｒ１は炭素数１〜１８のアルキル基またはシアノアルキル基を示す）
および一般式（II）
【化２】
0003615754.tif 000013
（式中、Ｒ２は炭素数１〜１２のアルキレン基、Ｒ３は炭素数１〜１２のアルキル基を示す）
で表されるアクリル酸エステル系単量体からなる群から選ばれた少なくとも１種の単量体を主成分として乳化重合して得られたものであり、前記乳化重合は、その反応系水相の溶存酸素濃度が０．５％重亜硫酸ソーダ水溶液の酸素濃度よりも低く保持され、全アクリル酸エステル系単量体１００重量部に対して、酸化剤−還元剤−活性化剤の組み合わせにおいて酸化剤を０．００１〜０．２重量部含む重合開始剤および０．５〜５重量部の乳化剤の存在下において行われる、アクリルゴム。
【請求項２】
前記アクリル酸エステル系重合体が、０．５〜５重量％の架橋用単量体を含む共重合体である、請求項１に記載のアクリルゴム。
【請求項３】
前記アクリル酸エステル系単量体が、一般式（Ｉ）
【化３】
0003615754.tif 000014
（式中、Ｒ１は炭素数１〜１８のアルキル基またはシアノアルキル基を示す）
で表されるアクリル酸エステル系単量体からなる群から選ばれた少なくとも１種の単量体である、請求項１または２に記載のアクリルゴム。
【請求項４】
前記架橋用単量体が、グリシジルメタクリレートまたはモノクロル酢酸ビニルである、請求項２または３に記載のアクリルゴム。
【請求項５】
前記アクリル酸エステル系単量体が、エチルアクリレートである、請求項１項ないし４のいずれか１項に記載のアクリルゴム。
【発明の詳細な説明】
【技術分野】
【０００１】
本発明は、アクリルゴムに関し、さらに詳しくは本発明は、シール類、パッキング類およびホース類などの成形に有用で、加工性、機械的強度および耐圧縮永久歪性にすぐれ、かつ耐熱性、耐候性、耐オゾン性、耐寒性および耐油性をさらに向上させたアクリルゴムに関する。
【背景技術】
【０００２】
アクリルゴムは、耐熱性、耐候性、耐油性および耐オゾン性などにすぐれていることから、自動車のＯ−リング類、パッキング類、ガスケット類、ホース類、ベルト類などとして使用されている。
【０００３】
しかし、従来のアクリルゴムは、ロール加工性が悪く、ロールへの粘着化傾向が強いため、加工が一般に困難であること、耐寒性および耐溶剤性があまりよくないこと、および耐圧縮永久歪性、機械的強度（引張り強さ）に劣るという欠点があった。
近年、自動車の排ガス規制対策や性能向上を目的としたエンジンの改良により、前記耐熱性、耐油性、耐候性および耐オゾン性にプラスして、高強度、耐圧縮永久歪性にすぐれたアクリルゴムが求められている。
これらの欠点を改良し、様々な要求性能に応ずることのできるアクリルゴムを得るために、従来は主として重合体組成、特に官能基含有単量体の種類および量の変更、あるいは異種ポリマーとのブレンド等が検討されてきた。
【０００４】
前者の例としては、例えばカルボキシル基を有するアクリル系共重合体と、このカルボキシル基に対し反応性を有するエポキシ基および不飽和基を有する化合物とを反応させて得られるアクリル系共重合体、および有機過酸化物を含む変性アクリルゴム組成物（特許文献１）が提案されており、後者の例としては、例えばアクリル酸エステル系重合体とフッ素系重合体のブレンド（特許文献２）が提案されている。
しかし、これらの従来技術は、原料が高価であったり、工程が複雑であったり、または性能が不十分であったりして一長一短があり、必ずしも十分満足すべきものではなかった。
【０００５】
勿論、上記以外に加硫剤、フィラー、滑剤などの成分を加えたり、あるいは混合、加硫、成形条件などを変更したりして、アクリルゴムの上記欠点を改良し、アクリルゴムに対する諸要求をある程度充足させることができるが、これらの手段では、いずれも十分満足のいくものではなかった。
以上のように、アクリルゴムの性質の改良方法としては、大別してアクリルゴムを構成する重合体の組成を変更する方法や、重合体の組成以外の成分の添加や成形条件などを変更する方法が知られているが、本発明は前者の方法に属するものである。
【０００６】
【特許文献１】特開平２−２５１５５６号公報
【特許文献２】特開昭６２−１９０２４号公報
【発明の開示】
【発明が解決しようとする課題】
【０００７】
本発明は、従来のアクリルゴムの欠点を改良し、高価な原料、あるいは価格上昇を招く複雑な工程などを用いることなく、従来のアクリルゴムが有する耐熱性、耐油性、耐候性、耐オゾン性などをさらに一層向上させ、ロール加工適性、耐ガソリン性、耐ガスホール性、抗張力と伸びのバランスにすぐれ、さらに機械的強度、耐圧縮永久歪性にすぐれたアクリルゴムを低コストで提供することを目的とするものである。
【課題を解決するための手段】
【０００８】
本発明者らは鋭意検討の結果、上記のような課題を解決することができた。
すなわち本発明の第１は、重量平均分子量が８００万〜９８０万のアクリル酸エステル系重合体からなるアクリルゴムを提供するものである。
また、本発明の第２は、アクリル酸エステル系重合体が、０．５〜５重量％の架橋用単量体を含む共重合体である、前記のアクリルゴムを提供するものである。
また、本発明の第３は、アクリル酸エステル系重合体が、一般式（Ｉ）
【０００９】
【化１】
0003615754.tif 000002
【００１０】
（式中、Ｒ1は炭素数１〜１８のアルキル基またはシアノアルキル基を示す）および一般式（II）
【００１１】
【化２】
0003615754.tif 000003
【００１２】
（式中、Ｒ２は炭素数１〜１２のアルキレン基、Ｒ３は炭素数１〜１２のアルキル基を示す）
で表されるアクリル酸エステル系単量体からなる群から選ばれた少なくとも１種の単量体である前記のアクリルゴムを提供するものである。
本発明の第４は、前記架橋用単量体が、グリシジルメタクリレートまたはモノクロル酢酸ビニルである、前記のアクリルゴムを提供するものである。
また本発明の第５は、前記アクリル酸エステル系単量体が、エチルアクリレートである、前記のアクリルゴムを提供するものである。
【発明の効果】
【００１３】
本発明によって、従来のアクリルゴムの欠点が改良され、高価な原料、あるいは価格上昇を招く複雑な工程などを用いることなく、従来のアクリルゴムが有する耐熱性、耐油性、耐候性、耐オゾン性などをさらに一層向上させ、ロール加工適性、耐ガソリン性、耐ガスホール性、抗張力と伸びのバランスにすぐれ、さらに機械的強度、耐圧縮永久歪性にすぐれたアクリルゴムを低コストで提供することができる。
【発明を実施するための最良の形態】
【００１４】
（本発明における重量平均分子量の定義）
本発明でいう重量平均分子量とは、ゲル透過クロマトグラフ（ＧＰＣ）によって測定されたスチレン重合体換算値を指す。もし、重量体が溶媒に完全に溶解しない場合には、エポキシ基、カルボキシル基、アミノ基など不溶性の原因となる官能基含有単量体を該重合体の主構成成分である中性単量体に置換して得られるアクリル酸エステル系重合体について測定された値をもって重量平均分子量とする。
【００１５】
従来、アクリルゴムの重量平均分子量は、通常５万〜１００万位の範囲であり、また重量平均分子量が増大すると何らかの物性が向上するというような事実はこれまでに報告されていない。アクリルゴムに比して研究の多いジエン系ゴムの場合では、重量平均分子量を大きくすると、引張り強さは最初急に立ち上がって増大するが、例えば５０万以上になると殆ど飽和し、１２０万までその傾向が続くことが示され、それ以上の重量平均分子量については実験されていないと古典的な高分子化学の文献に記載されている（Ｐ.Ｊ.フローリー著，岡小天，金丸競共訳、高分子化学（下），Ｐ．４３９（第１０５図），昭和３１年１月１５日，丸善ＫＫ刊）。
【００１６】
また、本発明のアクリルゴムより小さい範囲の分子量の影響については、数平均分子量が１２０万を超えると加工性が劣ることが知られている（特開昭６２−６４８０９号公報）。しかし、上記の特開昭６２−６４８０９号公報には、本発明でいう如き超高分子量領域については何ら言及されていない。
むしろ、ジエン系ゴムでは、重量平均分子量が大きくなると加工性が低くするので、せいぜい１００万程度が実際的な上限となっている。
【００１７】
さらにまた、ゴムをも含む一般の高分子化合物における物性と分子量との関係が上記ジエン系ゴムの場合に似た傾向を示すと考えられている現状からして、本発明のように重量平均分子量が８００万以上の超高分子量アクリルゴムが顕著に向上した性能を示すなど、従来当業者の常識からはとても予想できるところではない。
【００１８】
本発明において使用されるアクリル酸エステル系重合体の重量平均分子量は、８００万〜９８０万である必要がある。重量平均分子量が８００万に満たぬ場合、例えば重量平均分子量が１００万〜３００万では通常の重量平均分子量が５万〜１００万程度のアクリルゴムの性能に比べて大差なく、むしろ伸びが減少気味となる。重量平均分子量が５００万を超えるあたりから減少した伸びが元に戻るように変化し始めるが、しかし、その変化は小さい。重量平均分子量が８００万を超えると明確に性能の向上が認められる。重量平均分子量は、８００万以上１０００万くらいまでは分子量の測定ができるが、現在それ以上を信頼性高く実測しかねるので、本発明においては、実施例１において実測した値である９８０万を上限とする。
【００１９】
重量平均分子量が８００万以上のアクリル酸エステル系重合体は、重量平均分子量が８００万以上のアクリル酸エステル系重合体を粒子の主成分とする高分子乳濁液より、凝固、乾燥して得ることができる。
このような超高分子量の重量体粒子よりなるアクリル酸エステル系重合体乳濁液は、例えば乳化重合により合成される。さらに詳述すれば、重量平均分子量を増大させるために有効とされている方法、例えば超微粒子エマルジョンとする方法、重合温度を低下させる方法、重合開始剤を著しく減量する方法などによって合成することができる。勿論、乳化重合以外の方法で調製した重量体を加熱下に高速撹拌して乳濁液とする方法などによって調製しても差し支えない。
【００２０】
次に、乳化重合の場合の１例につき詳述する。
まず、反応容器に脱酸素モジュールにより脱酸素化された脱イオン水（以下、脱酸素脱イオン水という）を仕込む。別に、脱酸素脱イオン水に、単量体および少量の乳化剤を加えて乳化し単量体乳濁液を調製し、これを滴下装置に仕込む。上記の反応容器と滴下装置の２つに、脱酸素した窒素ガスを導入する。反応系水相の酸素濃度は、例えば０．５％重亜硫酸ソーダ水溶液中に電極を浸漬し、酸素濃度をゼロppmに較正した溶存酸素濃度計（東亜電波（株）製）を用いてゼロppmまたはそれ以下を示すようになるまでこれを続ける。続いて、通常乳化重合で用いられる１／１０以下の濃度の重合開始剤を、反応容器中の脱酸素脱イオン水に溶解する。以上で準備を終え、室温付近の温度にて乳化重合を行い、所期の重量平均分子量を持った高分子乳濁液を合成する。すなわち、乳化重合反応は、反応系の酸素濃度を０．５％重亜硫酸ソーダ水溶液の酸素濃度より低く保持し、単量体１００重量部に対して、酸化剤−還元剤−活性化剤の組み合わせからなる重合開始剤において、酸化剤を０．００１〜０．２重量部を含む上記重合開始剤と少量の乳化剤の存在下、しかも低温で乳化重合反応を進めることが好ましく、このようにして高分子乳濁液を合成することができる。
【００２１】
この条件は従来の乳化重合法のように単に反応系を窒素置換した程度では達成できないほどの溶存酸素濃度である。これは、例えば窒素ガスを十分にバブリングすることにより達成することができる。溶存酸素濃度がこの水準を超えるときは重合が進行せず重合開始剤および／または乳化剤の増量を必要とし、その結果アクリル酸エステル系重合体の分子量の低下、エマルジョンの安定性、得られるアクリルゴムの加硫物の機械的性質、化学的性質等を低下させる。特にアクリルゴム加硫物の強度、耐圧縮永久歪性が低下する。従来のように単に反応系を窒素置換してアクリル酸エステル系単量体またはこれと架橋用単量体を併用して乳化重合して得られたアクリル酸エステル系重合体を用いても本発明のような効果を発揮するアクリルゴムが得られない。
【００２２】
乳化重合反応に用いるアクリル酸エステル系単量体としては、アクリルゴムを与えるのに適したものなら全て使用し得る。
代表的な単量体としては、例えば、下記一般式（Ｉ）
【００２３】
【化３】
0003615754.tif 000004
【００２４】
（式中、Ｒ1は炭素数１〜１８のアルキル基またはシアノアルキル基を示す）
で表されるアクリル酸エステル系単量体があげられ、具体的にはメチルアクリレート、エチルアクリレート、ｎ−プロピルアクリレート、ｎ−ブチルアクリレート、イソブチルアクリレート、ｎ−オクチルアクリレート、ｎ−オクタデシルアクリレート、２−エチルへキシルアクリレート、シアノメチルアクリレート、１−シアノエチルアクリレート、２−シアノエチルアクリレート、４−シアノブチルアクリレートがあげられる。これらの中で特に好ましいものは、メチルアクリレート、エチルアクリレートである。
また、下記一般式（II）
【００２５】
【化４】
0003615754.tif 000005
【００２６】
（式中、Ｒ２は炭素数１〜１２のアルキレン基、Ｒ３は炭素数１〜１２のアルキル基を示す）
で表されるアクリル酸エステル系単量体も使用することができる。具体的には２−メトキシエチルアクリレート、２−エトキシエチルアクリレート、２−（ｎ−プロポキシ）エチルアクリレート、ブトキシエチルアクリレート、２−（ｎ−ブトキシ）プロピルアクリレートがあげられ、これらの中で特に好ましいものは２−メトキシエチルアクリレートである。
【００２７】
本発明においては、前記の一般式（Ｉ）および一般式（II）で表されるアクリル酸エステル系単量体から選ばれた少なくとも１種の単量体を使用し、これを乳化重合してアクリル酸エステル系重合体を粒子の主成分とする高分子乳濁液を合成してもよく、また、アクリル酸エステル系重合体に加硫サイトを付与するために、グリシジルアクリレート、グリシジルメタクリレート、ビニルグリシジルエーテル、アリルグリシジルエーテルのようなエポキシ基含有不飽和単量体、アクリル酸、メタクリル酸、クロトン酸、ビニル酢酸、マレイン酸、フマル酸、イタコン酸、けい皮酸、マレイン酸モノメチル、マレイン酸モノエチル、マレイン酸モノブチルなどのカルボキシル基含有不飽和単量体、クロロ酢酸ビニル、ブロム酢酸ビニル、α−クロロプロピオンビニル、クロロ酢酸アリル、ブロム酢酸アリル、アクリル酸クロロエチル、アクリル酸クロロ・ｎ−プロピル、クロロエチルビニルエーテル、クロロメチルスチレンなどのハロゲン含有不飽和単量体、ビニルアミンやＮ−ビニルイミダゾールのような塩基性窒素含有不飽和単量体、さらにはブタジエンのようなジエン系不飽和単量体、その他反応により架橋結合を起こし得る官能基を有する不飽和単量体などの架橋用単量体をアクリル酸エステル系単量体と共重合させてもよい。
【００２８】
架橋用単量体とアクリル酸エステル系単量体とを共重合して得られるアクリル酸エステル系重合体は、架橋用単量体を用いないアクリル酸エステル系重合体に比較して加硫が可能であり、かつ機械的強度および耐圧縮永久歪性が格段に向上する。
【００２９】
架橋用単量体の使用量は、アクリル酸エステル系単量体の０．５〜５重量％、好ましくは１〜１．５重量％である。架橋用単量体の使用量が０．５重量％未満では添加の効果が認められず、また使用量が５重量％より多い場合はゴム本来の特長である伸びが低下する。
【００３０】
また、本発明においては、アクリル酸エステル系重合体に好ましい物性のバランスを与えるために必要に応じてα−メチルスチレン、スチレン、アクリロニトリル、メタクリロニトリル、アクリルアミド、メタクリルアミド、Ｎ−メチロールアミド、ヒドロキシエチルアクリレート、ヒドロキシプロピルアクリレート、ヒドロキシエチルメタクリレート、酢酸ビニル、塩化ビニリデン、エチレン、ジシクロペンテニールアクリレート、さらには例えばアクリロイルポリジメチルシロキサンなどのマクロモノマーなどの不飽和単量体を共重合させてもよい。これらの必要に応じて用いられる不飽和単量体の使用量は、全単量体中３０重量％以下である。
【００３１】
重量平均分子量が８００万〜９８０万のアクリル酸エステル系重合体を製造する際に使用する重合開始剤は、酸化剤−還元剤−活性化剤の組み合わせからなり、酸化剤の使用量は、全単量体１００重量部に対して０．００１〜０．２重量部、好ましくは０．０１〜０．１重量部である。０．００１重量部未満の使用量では重合を完結させるためには長時間の反応が必要となるばかりでなく、反応が完結せず、また０．２重量部を超える使用量では重合体の重合度が低下するため好ましくない。
【００３２】
酸化剤としては、ヒドロペルオキシドとしてはクメンヒドロペルオキシド、ｔ−ブチルヒドロペルオキシド、ジイソプロピルベンゼンヒドロペルオキシド、Ｐ−メンタンヒドロペルオキシド、１，１，３，３，−テトラメチルブチルヒドロペルオキシド、２，５−ジメチルヘキサン−２，５−ジヒドロペルオキシド等のヒドロペルオキシドや過硫酸カリウム、過硫酸アンモニウムの過硫酸塩が使用される。
重合開始剤の還元剤としては、グルコース、デキストロース、ホルムアルデヒドナトリウムスルホキシラート（ロンガリット）、チオ硫酸ナトリウム等が使用される。
活性化剤としては、硫酸第一鉄、硫酸銅、ヘキサシアノ鉄（III）カリウム等を使用することができる。これら還元剤および活性化剤の使用量はそれぞれの開始剤系の組み合わせに応じ適量を用いる。
【００３３】
乳化重合を行う際に使用する乳化剤は、アニオン系、ノニオン系およびカチオン系のいずれであってもよく、また反応性乳化剤であってもよい。
乳化剤の使用量は、単量体１００重量部に対し０．５〜５重量部、好ましくは０．５〜３重量部である。乳化剤の使用量が０．５重量部未満では、乳濁液の安定性が乏しく、また反応速度も遅くなる。また、乳化剤の使用量が５重量部を超えると、得られるアクリル酸エステル系重合体の耐水性、機械的性質、化学的性質を劣化させることになる。
乳化重合を行う際に単量体および乳化剤以外に用いられる保護コロイドなどの成分あるいはさらに必要に応じてｐＨ調整剤、フィラー、可塑剤などについては、特に制限されるものでなく、公知のものが使用される。
【００３４】
乳化重合を行う際の重合温度は、重合開始剤の分解温度であればその範囲内で自由に選択し得るが、重合温度が高いと、グラフト重合物が生成したり、生成重合体の分子量が低下したりするので好ましくない。そのため、重合温度は５０℃以下、好ましくは３０℃以下がよい。
本発明においては、以上の如くにして得られた重量平均分子量が８００万以上のアクリル酸エステル系重合体を粒子の主成分とする高分子乳濁液を用いてアクリルゴムを調製するわけであるが、アクリルゴムの調製は当業者に公知の方法なら何れの方法でもよく作業工程、配合薬品は目的とする性能に応じて適宜選択される。
【００３５】
上記乳濁液よりアクリルゴムを得る最初の工程となる該乳濁液の凝固は、例えば塩類の添加、あるいは凍結乾燥など公知の方法で容易に行い得る。但し、所謂ロール練り工程では、従来のアクリルゴムのように特にロール練り初期においてゴムがロールに巻きつき、剥し難く作業に難渋することなく、極めて円滑にロール練りが行われる。これは、本発明のアクリルゴムの高分子成分の超高分子量性に起因していると考えられる。
本発明のアクリルゴムは、目的とする性能に応じて、架橋剤、補強剤、充填剤、可塑剤、軟化剤、離型剤、安定剤、架橋速度調節剤などが配合されるが、特に架橋剤はその使用量が一般より少なくてよく、これも前述同様本発明の特徴に由来するものである。
架橋に用いる架橋剤は、アクリル酸エステル系重合体の組成やアクリル酸エステル系重合体中に導入された架橋用単量体の種類に応じて好適な化合物を選択すればよく、特に制限されるものではない。
【００３６】
本発明のアクリルゴムは、従来のアクリルゴムに比べて何故に前記のような顕著な効果を発揮するのか、その詳細は不明であるが、次のように推測される。すなわち、従来のアクリルゴムは、その重量平均分子量が本発明のアクリルゴム組成物に比べて小さく、専ら科学結合型の架橋によってゴムとしての特徴を出している。それに対し、本発明のアクリルゴムでは、主鎖の重量平均分子量が極めて大きく、そのために物理的な絡み合いが生成しており、その絡み合いは恰も移動し得る架橋点のように働き、なおかつ主鎖が長く、絡み合いが容易にほどけないので、従来法の化学結合型架橋と相共に実用化されても所謂ゴムとしての性質は非常にすぐれたものになっていると理解される。勿論、高分子量化によって分子末端の数が減り、耐ガソリン性などが向上したと考えられることもある。
こうしたことがこれまでに見出されなかったのは、本発明のような超高分子領域ともいえる極めて高い分子量を有するゴムが合成され、それを用いたゴムが試作、検討されなかったためと考えられる。実際、本発明者らにとっても重量平均分子量をここまで巨大化した場合、前記のようにすぐれたアクリルゴムが得られるのを知ったのは大きな驚きであった。
【実施例】
【００３７】
以下、実施例および比較例をあげて本発明をさらに詳細に説明する。
［実施例１］
撹拌装置、温度計、コンデンサー、滴下ロート、窒素ガス導入管および酸素濃度計の電極を備えた２リットルの６つ口フラスコに、脱イオン水に窒素ガスを吹き込み、０．５％重亜硫酸ソーダ水溶液でゼロに較正した酸素濃度計がゼロとなった脱酸素脱イオン水１５０ｇを仕込んだ。
２リットルビーカーに、エチルアクリレート５００ｇ、グリシジルメタクリレート１５ｇ、ニューレックスＨ（アニオン性乳化剤、ドデシルベンゼンスルホン酸ナトリウム、花王（株）製）５ｇおよび脱イオン水に窒素ガスを吹き込み、０．５％重亜硫酸ソーダ水溶液でゼロに較正した酸素濃度計がゼロとなった脱酸素脱イオン水３００ｇを仕込み、ホモミキサーで乳化して単量体乳濁液を調製した。この単量体乳濁液を滴下ロートに仕込んだ。
【００３８】
上記の６つ口フラスコおよび滴下ロートに、脱酸素した窒素ガスを１００ｍｌ／分の割合で導入し、０．５％重亜硫酸ソーダ水溶液でゼロに較正した酸素濃度計がゼロになるまで窒素ガスの導入を続けた。約２時間窒素ガスを導入すると溶存酸素濃度はゼロになった。
両系の酸素濃度がゼロ以下になったら、単量体乳濁液、パーブチルＨ（ｔ−ブチルハイドロパーオキサイド、日本油脂（株）製）を脱酸素脱イオン水に溶解した０．５％パーブチルＨ水溶液２５ｇおよびロンガリットを脱酸素脱イオン水に溶解した０．５％ロンガリット水溶液２５ｇを、それぞれ３ケの滴下ロートからフラスコに４時間かけて滴下した。但し、０．５％パーブチルＨ水溶液２５ｇのうち５ｇと０．５％ロンガリット水溶液２５ｇのうち５ｇ、および硫酸第一鉄アンモニウム（モール塩）を脱酸素脱イオン水に溶解した２％水溶液の全量１ｇは、乳化重合開始時に滴下した。重合温度２５〜３０℃で、４時間重合を行った。
【００３９】
重合反応終了後、乳濁液（固形分濃度５１％）を凍結乾燥し、水洗、乾燥して得たアクリル酸エステル系重合体（ａ）をテトラヒドロフランに溶解しようとしたところ、膨潤したが完全に溶解しなかった。
そこで、本発明で定義する重量平均分子量の測定に則り、前記の単量体乳濁液中のグリシジルメタクリレートをエチルアクリレートに替え、他は同様の処方にて重合および処理を行ってエチルアクリレート重合体を得、これを上述の如くにしてテトラヒドロフランに溶解したものをゲル透過クロマトグラフにより測定し、ポリスチレン換算で求めた重量平均分子量は９８０万であった。これをもって、本実施例生成物の重量平均分子量とする。
【００４０】
［比較例１］
実施例１において、０．５％パーブチルＨ水溶液２５ｇの代わりに５％のパーブチルＨ水溶液２５ｇを使用し、０．５％ロンガリット水溶液２５ｇの代わりに５％ロンガリット水溶液２５ｇを使用し、重合温度２５〜３０℃の代わりに６０〜６５℃とした以外は、実施例１と同様に乳化重合を行って、固形分濃度５０．５％の乳濁液を得た。以下、実施例１と同様に処理して得られたエチルアクリレート重合体（ｂ）をテトラヒドロフランに溶解したものをゲル透過クロマトグラフにより測定し、ポリスチレン換算で求めた重量平均分子量は、６５万であった。
実施例１および比較例１で得られたアクリル酸エステル系重合体（ａ）およびアクリル酸エステル系重合体（ｂ）に、各々表１に示す配合処方によって各成分を配合し、アクリルゴム組成物（Ａ）および（Ｂ）を調製した。
【００４１】
【表１】
0003615754.tif 000006
【００４２】
上記の組成物（Ａ）および（Ｂ）を各々ロールで混練し、これを１５５℃で３０分間プレスキュアーした。得られた架橋ゴム（Ａ−１）および（Ｂ−１）を用いて各種の物性評価を行った。その結果を表２に示した。
なお、物性の測定は、ＪＩＳ  Ｋ６３０１に準じて行った。
【００４３】
【表２】
0003615754.tif 000007
【００４４】
［実施例２］
撹拌装置、温度計、コンデンサー、滴下ロート、窒素ガス導入管および酸素濃度計の電極を備えた２リットルの６つ口フラスコに、脱イオン水に窒素ガスを吹き込み、０．５％重硫酸ソーダ水溶液でゼロに較正した酸素濃度計がゼロとなった脱酸素脱イオン水１５０ｇを仕込んだ。
２リットルビーカーに、エチルアクリレート５００ｇ、グリシジルメタクリレート５ｇ、ニューレックスＨ（アニオン性乳化剤、ドデシルベンゼンスルホン酸ソーダ、花王（株）製）５ｇおよび脱イオン水に窒素ガスを吹き込み、０．５％重硫酸ソーダ水溶液でゼロに較正した酸素濃度計がゼロとなった脱酸素脱イオン水３００ｇを仕込み、ホモミキサーで乳化して単量体乳濁液を調製した。この単量体乳濁液を滴下ロートに仕込んだ。
【００４５】
フラスコ、滴下ロートに窒素ガスを１００ｍｌ／分の割合で導入し、０．５％重亜硫酸ソーダ水溶液でゼロに較正した酸素濃度計がゼロになるまで窒素ガスの導入を続けた。窒素ガス導入後、約２時間で溶存酸素濃度はゼロになった。
両系の酸素濃度がゼロ以下になったら単量体乳濁液、パーブチルＨ（ｔ−ブチルハイドロパーオキサイド、日本油脂（株）製）を脱酸素脱イオン水に溶解した０．５％パーブチルＨ水溶液２５ｇ、ロンガリットを脱酸素脱イオン水に溶解した０．５％ロンガリット水溶液２５ｇを、それぞれ３ケの滴下ロートからフラスコに４時間かけて滴下した。但し、０．５％パーブチルＨ水溶液２５ｇのうち５ｇと０．５％ロンガリット水溶液２５ｇのうち５ｇおよび硫酸第一鉄アンモニウム（モール塩）を脱酸素脱イオン水に溶解した２％水溶液の全量１ｇは、乳化重合開始時に滴下した。重合温度２５〜３０℃で４時間重合を行った。
【００４６】
重合反応終了後、乳濁液（固形分濃度４９．５％）を凍結し水洗、乾燥してアクリル酸エステル系重合体（ｃ）を得た。
このアクリル酸エステル系重合体（ｃ）をテトラヒドロフランに溶解しようとしたところ、膨潤したが完全に溶解しなかった。
そこで、前記の単量体乳濁液中のグリシジルメタクリレートをエチルアクリレートに替え、他は同様の処方にて重合および処理を行ってエチルアクリレート重合体を得、これを上述の如くにしてテトラヒドロフランに溶解したものをゲル透過クロマトグラフにより測定し、ポリスチレン換算で求めた重量平均分子量は実施例１とほぼ同様であった。
【００４７】
［実施例３］
実施例２においてグリシジルメタクリレートの使用量を７．５ｇにした以外はすべて同様に行った。
重合反応終了後乳濁液（固形分濃度４９．６％）を凍結し水洗、乾燥してアクリル酸エステル系重合体（ｄ）を得た。
このアクリル酸エステル系重合体（ｄ）は、テトラヒドロフランに溶解しなかったので、単量体乳濁液中のグリシジルメタクリレートをエチルアクリレートに替え、他は同様の処方にて重合および処理を行ってエチルアクリレート重合体を得、これを実施例１の如くにしてテトラヒドロフランに溶解したものをゲル透過クロマトグラフにより測定し、ポリスチレン換算で求めた重量平均分子量は実施例１とほぼ同様であった。
【００４８】
［実施例４］
実施例１においてグリシジルメタクリレートの使用量を２５ｇにした以外はすべて同様に行った。
重合反応終了後乳濁液（固形分濃度５０．４％）を凍結し水洗、乾燥してアクリル酸エステル系重合体（ｅ）を得た。
以下、実施例１と同様の処方にて重合および処理を行って得られたエチルアクリレート重合体のポリスチレン換算で求めた重量平均分子量は実施例１とほぼ同様であった。
【００４９】
［実施例５］
実施例１においてグリシジルメタクリレートの使用量を２.５ｇにした以外はすべて同様に行った。
重合反応終了後乳濁液（固形分濃度４９．４％）を凍結し水洗、乾燥してアクリル酸エステル系重合体（ｆ）を得た。
以下、実施例１と同様の処方にて重合および処理を行って得られたエチルアクリレート重合体のポリスチレン換算で求めた重量平均分子量は実施例１とほぼ同様であった。
【００５０】
［実施例６］
実施例１においてグリシジルメタクリレート５ｇの代わりにモノクロル酢酸ビニルを５ｇ用いた以外はすべて同様に行った。
重合反応終了後乳濁液（固形分濃度４９．０％）を凍結し水洗、乾燥してアクリル酸エステル系重合体（ｇ）を得た。
このアクリル酸エステル系重合体（ｇ）をテトラヒドロフランに溶解しようとしたところ、膨潤したが完全に溶解しなかった。
そこで、実施例１と同様に前記の単量体乳濁液中のモノクロル酢酸ビニルをエチルアクリレートに替え、他は同様の処方にて重合および処理を行ってエチルアクリレート重合体を得、これを上述の如くにしてテトラヒドロフランに溶解したものをゲル透過クロマトグラフにより測定し、ポリスチレン換算で求めた重量平均分子量は９５０万であった。
【００５１】
［実施例７］
実施例６において、モノクロル酢酸ビニルの使用量を７．５ｇにした以外はすべて同様に行った。
重合反応終了後乳濁液（固形分濃度４９．１％）を凍結し水洗、乾燥してアクリル酸エステル系重合体（ｈ）を得た。
以下、実施例６と同様の処方にて重合および処理を行って得られたエチルアクリレート重合体のポリスチレン換算で求めた重量平均分子量は実施例６とほぼ同様であった。
【００５２】
［実施例８］
実施例６において、モノクロル酢酸ビニルの使用量を２５ｇにした以外はすべて同様に行った。
重合反応終了後乳濁液（固形分濃度４９．９％）を凍結し水洗、乾燥してアクリル酸エステル系重合体（ｉ）を得た。
以下、実施例６と同様の処方にて重合および処理を行って得られたエチルアクリレート重合体のポリスチレン換算で求めた重量平均分子量は実施例６とほぼ同様であった。
【００５３】
［実施例９］
実施例６において、モノクロル酢酸ビニルの使用量を２．５ｇにした以外はすべて同様に行った。
重合反応終了後乳濁液（固形分濃度４８．９％）を凍結し水洗、乾燥してアクリル酸エステル系重合体（ｊ）を得た。
以下、実施例６と同様の処方にて重合および処理を行って得られたエチルアクリレート重合体のポリスチレン換算で求めた重量平均分子量は実施例６とほぼ同様であった。
【００５４】
［実施例１０］
実施例１においてグリシジルメタクリレートの使用量を２．０ｇにした以外はすべて同様に行った。
重合反応終了後乳濁液（固形分濃度４８．９％）を凍結し水洗、乾燥してアクリル酸エステル系重合体（ｋ）を得た。
以下、実施例１と同様の処方にて重合および処理を行って得られたエチルアクリレート重合体のポリスチレン換算で求めた重量平均分子量は実施例１とほぼ同様であった。
【００５５】
［実施例１１］
実施例１においてグリシジルメタクリレートの使用量を３０ｇにした以外はすべて同様に行った。
重合反応終了後乳濁液（固形分濃度５０．７％）を凍結し水洗、乾燥してアクリル酸エステル系重合体（ｌ）を得た。
以下、実施例１と同様の処方にて重合および処理を行って得られたエチルアクリレート重合体のポリスチレン換算で求めた重量平均分子量は実施例１とほぼ同様であった。
【００５６】
［実施例１２］
実施例６において、モノクロル酢酸ビニルの使用量を２．０ｇにした以外はすべて同様に行った。
重合反応終了後乳濁液（固形分濃度４８．８％）を凍結し水洗、乾燥してアクリル酸エステル系重合体（ｍ）を得た。
以下、実施例６と同様の処方にて重合および処理を行って得られたエチルアクリレート重合体のポリスチレン換算で求めた重量平均分子量は実施例６とほぼ同様であった。
【００５７】
［実施例１３］
実施例６において、モノクロル酢酸ビニルの使用量を３０ｇにした以外はすべて同様に行った。
重合反応終了後乳濁液（固形分濃度５０．１％）を凍結し水洗、乾燥してアクリル酸エステル系重合体（ｎ）を得た。
以下、実施例６と同様の処方にて重合および処理を行って得られたエチルアクリレート重合体のポリスチレン換算で求めた重量平均分子量は実施例６とほぼ同様であった。
実施例２〜５および１０〜１１で得られたアクリル酸エステル系重合体（ｃ）、（ｄ）、（ｅ）、（ｆ）、（ｋ）および（ｌ）に、各々表３に示す配合処方によって各成分を配合し、アクリルゴム組成物（Ｃ）、（Ｄ）、（Ｅ）、（Ｆ）、（Ｋ）および（Ｌ）を調製した。
【００５８】
【表３】
0003615754.tif 000008
【００５９】
得られたアクリルゴム組成物（Ｃ）、（Ｄ）、（Ｅ）、（Ｆ）、（Ｋ）および（Ｌ）を各々６インチロールで混練した後、電熱プレスで１７０℃にて２０分一次加硫した。次いで１５０℃オーブン中で１５時間二次加硫してアクリルゴム加硫物（Ｃ−１）、（Ｄ−１）、（Ｅ−１）、（Ｆ−１）、（Ｋ−１）および（Ｌ−１）を得た。得られたアクリルゴム加硫物（Ｃ−１）、（Ｄ−１）、（Ｅ−１）、（Ｆ−１）、（Ｋ−１）および（Ｌ−１）を用いて各種の物性評価を行った。
その結果を表４に示した。なお、物性の測定は、ＪＩＳ  Ｋ６３０１に準じて行った。
【００６０】
【表４】
0003615754.tif 000009
【００６１】
実施例６〜９および１２〜１３で得られたアクリル酸エステル系重合体（ｇ）、（ｈ）、（ｉ）、（ｊ）、（ｍ）および（ｎ）に、各々表５に示す配合処方によって各成分を配合し、アクリルゴム組成物を調製した。
【００６２】
【表５】
0003615754.tif 000010
【００６３】
得られたアクリルゴム組成物（Ｇ）、（Ｈ）、（Ｉ）、（Ｊ）、（Ｍ）および（Ｎ）を各々６インチロールで混練した後、電熱プレスで１７０℃にて２０分一次加硫した。次いで１５０℃オーブン中で１５時間二次加硫してアクリルゴム加硫物（Ｇ−１）、（Ｈ−１）、（Ｉ−１）、（Ｊ−１）、（Ｍ−１）および（Ｎ−１）を得た。得られたアクリルゴム加硫物を用いて各種の物性評価を行った。その結果を表６に示した。
【００６４】
【表６】
0003615754.tif 000011
【００６５】
なお、本明細書において、重量平均分子量は、次の条件により測定された値を意味するものとする。
０．２％ポリマー濃度のテトラヒドロフラン溶液のサンプルを用意し、このサンプルをＳｈｏｄｅｘ  ＤＴ  ＭＸ−１３Ｋのフィルターで炉過し、炉過したサンプルをゲル透過クロマトグラフ（ＧＰＣ）測定用試料とする。
次に、昭和電工（株）社製のＳｈｏｄｅｘ  ＧＰＣ  ＳＹＳＴＥＭ−１１装置で、カラムはＳｈｏｄｅｘ  ＫＦ−８０７を用いてサンプルの重量平均分子量を測定した。